СПОСОБ ИЗГОТОВЛЕНИЯ МНОГОСЛОЙНОЙ КОНСТРУКЦИОННОЙ ПАНЕЛИ

1. Способ изготовления многослойной конструкционной панели из композиционного материала с полимерным связующим, включающий установку формы на рабочий стол, укладку препрега на поверхность формы, сборку герметичного технологического пакета, опрессовку путем создания вакуума и сообщение с атмосферой в полом герметичном технологическом пакете с нагревом до температуры отверждения полимерного связующего, отличающийся тем, что после закрепления формы и предварительной укладки на форму препрега производят обжатие препрега сверху посредством упругого полимерного прижимного листа, в пространстве между листом и рабочим столом создают разряженное давление, проводят нагрев листа с помощью источника тепла, расположенного над прижимным листом, выдерживают систему форма-препрег-прижимной лист под воздействием нагрева и непрерывным воздействием пониженного давления в течение 30-60 мин, затем прекращают действие нагрева, сохраняют пониженное давление в течение 15 мин, по достижении остывающей системой температуры 50°С, отключают вакуум, удаляют прижимной лист, снимают полученное изделие с формы и оставляют его остывать до комнатной температуры.
2. Способ по п.1, отличающийся тем, что процесс производят в установке вакуумного формования, регулируя одновременно температуру и давление.
3. Способ по п.1, отличающийся тем, что прижимной лист выполнен на основе силиконовой, полиуретановой или углеводородной резины.
4. Способ по п.1, отличающийся тем, что прижимной лист выполнен из термопластичного материала, например, полипропилена.